КОМПОЗИЦИИ, СОДЕРЖАЩИЕ КАТАЛИЗАТОР НА ОСНОВЕ ОЛОВА И ДИОКСИД ТИТАНА, ДЛЯ ВЛАЖНОГО ОТВЕРЖДЕНИЯ СИЛАН-ФУНКЦИОНАЛИЗИРОВАННЫХ ЭТИЛЕНОВЫХ ПОЛИМЕРОВ

1. Каталитическая композиция для ускорения отверждения силан-функционализированного этиленового полимера, причем каталитическая композиция содержит
(1) катализатор на основе олова и
(2) оксид титана (IV), выбранный из группы, состоящей из
2
(i) диоксида титана (TiO); и
(ii) тетраизопропилтитаната;
при условии, что когда оксид титана (IV) представляет собой тетраизопропилтитанат, каталитическая композиция имеет массовое процентное соотношение катализатора на основе олова к тетраизопропилтитанату от 0,5:1 до 1,0:0,5 в расчете на общую массу каталитической композиции.
2. Каталитическая композиция по п. 1, отличающаяся тем, что катализатор на основе олова представляет собой по меньшей мере один из дилаурата дибутилолова (DBTDL), олеата диметилгидроксиолова, малеата диоктилолова, малеата ди-н-бутилолова, диацетата дибутилолова, диоктоата дибутилолова, ацетата олова и октоата олова.
2
.
3. Каталитическая композиция по п. 2, отличающаяся тем, что оксид титана (IV) представляет собой диоксид титана (TiO)
4. Каталитическая композиция по п. 2, отличающаяся тем, что оксид титана (IV) представляет собой тетраизопропилтитанат.
5. Модифицирующий концентрат, содержащий (А) каталитическую композицию по п. 1 и (В) смолу-носитель.
6. Модифицирующий концентрат по п. 5, отличающийся тем, что смолой-носителем является этиленовый полимер силан-функционализированного этиленового полимера до еего функционализации силаном.
7. Способ отверждения силан-функционализированного этиленового полимера, включающий стадии (1) формирование полимерной композиции путем смешивания силан-функционализированного этиленового полимера и каталитической композиции по п. 1 и (2) подвергание полимерной композиции условиям отверждения.
8. Способ по п. 7, отличающийся тем, что каталитическая композиция представляет собой модифицирующий концентрат.
9. Способ по п. 7, отличающийся тем, что силановая функциональность этиленового полимера, функционализированного силаном, является производной винилтриалкоксисилана.
10. Способ по п. 7, отличающийся тем, что условиями отверждения являются повышенная температура и повышенная влажность.